FR 2730471 A1 19960814 FR 9501507 A 19950209 Récipient tel que bouteille, à fond autostable et procédé8 pour sa fabrication. La présente invention concerne des perfectionnements apportés aux récipients tels que bouteille, flacon ou analogue, constitués en un matériau thermoplastique à orientation biaxiale et aptes à subir, sans déformations notables, des conditions d'utilisation relativement sévères, lesdits récipients présentant un fond qui est incurvé avec une convexité tournée vers l'intérieur ("fond champagne") et qui possède une épaisseur sensiblement supérieure à celle de la paroi latérale des récipients, et elle concerne également des perfectionnements apportés aux procédés de fabrication de tels récipients. Les récipients plus particulièrement visés par l'invention sont ceux destinés à rencontrer et à subir sans déformation notable, en cours d'utilisation, des conditions relativement sévères, telles que par exemple le remplissage avec un liquide chaud et/ou la pasteurisation du liquide renfermé dans le récipient, le remplissage avec un liquide sous pression (par exemple boissons carbonatées), le nettoyage avec des liquides et/ou des agents de nettoyage dans le cas de récipients réutilisables. Dans un premier temps, on a su fabriquer des récipients du genre précité (voir FR-A-2 595 294) qui présentaient un fond bombé vers l'extérieur, soit hémisphérique, soit de forme complexe. Cette forme du fond entraînait toutefois l'inconvénient de nécessiter l'ajout d'une coupelle permettant au récipient de reposer de façon stable sur un support. Cette opération d'ajout était délicate car elle nécessitait des étapes supplémentaires de mise en place de colle et de centrage de la coupelle par rapport au fond du récipient. En outre, on se trouvait alors en présence de deux éléments en des matériaux différents et il en résultait des difficultés pour le recyclage des matériaux constitutifs des récipients mis au rebut.Un autre inconvénient de ces récipients munis d'une coupelle rapportée était de ne pas résister aux opérations de nettoyage effectuées sur les récipients réutilisables : la liaison du culot au fond de récipient (par collage) se détériorait au contact des produits de nettoyage (soude par exemple) et en outre, cette liaison n'étant pas étanche, du liquide de nettoyage ou de rinçage pénétrait dans le culot et ne pouvait pas en être extrait facilement. Pour palier ces inconvénients, on a tenté de réaliser des fonds bombés à l'inverse des précédents, avec la convexité tournée vers l'intérieur (dits "fonds champagne"). La réalisation du fond champagne avec une zone centrale à convexité inversée (tournée vers l'extérieur) à titre de renfort mécanique et avec une épaisseur sensiblement plus importante (d'au moins quatre fois) que celle de la paroi latérale du corps, en fonction des contraintes que doit subir le récipient lors de son utilisation, n'a toutefois pas empêché un manque de stabilité de ce fond qui se craquelle sous l'action des agents chimiques utilisés au cours des opérations de nettoyage et qui perd sa forme (retombe) sous l'action de la température notamment. L'invention a essentiellement pour but de remédier aux inconvénients précités et de proposer une structure originale de récipient à fond autostable et un procédé original pour sa fabrication qui conduisent à un récipient de forme stable quels que soient les traitements qu'il rencontre au cours de son utilisation, l'invention trouvant en outre une application particulièrement intéressante, bien que non exclusive, pour des récipients réutilisables et lavables à haute température. A ces fins, selon un premier aspect de l'invention, un récipient tel que précité, étant agencé selon l'invention, se caractérise essentiellement en ce que le fond présente une zone centrale dépourvue de convexité tournée vers l'extérieur. La présence de cette zone centrale dépourvue de convexité tournée vers l'extérieur constitue une sorte de clé de voûte au centre du fond champagne et confère à celuici une stabilité particulièrement améliorée qui l'empêche de perdre ses caractéristiques initiales. Dans un mode de réalisation pratique, partant d'une préforme connue actuellement dont le fond comporte le point d'injection, ladite zone centrale inclut le point d'injection qui est légèrement bombé vers l'extérieur de sorte que la notion d'absence de convexité tournée vers l'extérieur s'applique alors à l'ensemble de la zone centrale à l'exclusion du point d'injection. Dans un mode de réalisation possible, la zone centrale présente la forme approximative d'un plateau déporté axialement vers l'intérieur, ou bien elle est bombée en forme de dôme à convexité tournée vers l'intérieur. Avantageusement, ladite zone centrale est en saillie vers l'intérieur du récipient d'au moins 1 mm par rapport à la région environnante du fond, et avantageusement encore elle possède une épaisseur sensiblement égale à celle du reste du fond. Dans un mode de réalisation pratique, la zone centrale est approximativement ronde ; on peut prévoir que la dimension transversale de la zone centrale représente environ 10 à 40 %, de préférence environ 30 %, de la dimension transversale du fond ; et de façon souhaitable, l'épaisseur accrue du fond est égale à approximativement trois à huit fois l'épaisseur de la paroi latérale mince. Dans un autre mode de réalisation possible, l'ensemble du fond présente une courbure continue et constitue une voûte continue, sans ligne anguleuse et sans courbure inversée (à l'exception de l'éventuel point d'injection mentionné plus haut). Une zone centrale ainsi agencée retient la partie centrale du fond champagne et empêche son affaissement sous l'effet de la température et/ou de la pression. Pour rigidifier au mieux la partie inférieure du fond champagne et la couronne annulaire par laquelle le récipient est amené à reposer sur un support, on peut en outre avantageusement prévoir que la partie inférieure de la paroi latérale adjacente au fond présente, elle aussi, une épaisseur supérieure à celle du reste de la paroi latérale, la hauteur de ladite partie inférieure plus épaisse n'excédant pas approximativement la hauteur du fond champagne, et cette partie inférieure de paroi latérale plus épaisse possède de préférence une épaisseur variable diminuant de façon continue et régulière du bas où elle est sensiblement égale à l'épaisseur du fond vers le haut où elle devient sensiblement égale à l'épaisseur nominale de la paroi latérale. Selon un second aspect de l'invention, il est proposé un procédé pour fabriquer un récipient tel que cidessus, procédé qui comprend essentiellement les étapes qui suivent a) on chauffe, à une température au moins égale à la température de ramollissement du matériau thermoplasti que, au moins le corps amorphe d'une préforme; b) on moule le corps chaud de la préforme pour constituer le corps d'un récipient intermédiaire dont la hauteur est comprise entre 15 % et 30 % de la hauteur du récipient définitif et dont la dimension transversale du corps est d'environ 0 à 30 % supérieure à la dimension transversale du corps du récipient définitif à obtenir, tandis que les parois correspondan tes de conformation du moule sont maintenues à une tempé rature comprise entre environ 10 et 1800C, de préférence d'environ 60"C, et dont le fond est bombé vers l'intérieur et présente une zone centrale dépourvue de convexité tournée vers l'extérieur, ledit fond ayant sensiblement la forme du fond du récipient définitif à obtenir et ayant un diamètre égal ou légèrement supérieur à celui du fond du récipient définitif à obtenir, tandis que les parois correspondantes de conformation du moule sont refroidies à une température sensiblement inférieure aux parois de conformation de la partie intermédiaire et comprise entre environ 2 et 20"C, de préférence d'environ 10 "C, le taux d'allongement du matériau thermoplastique destiné à constituer l'ensemble du fond étant inférieur ou au plus égal à 1,8 et correspondant à un développe ment du matériau sans étirage sensible de celui-ci ou avec un étirage limité c) on chauffe ensuite au moins le corps du récipient intermédiaire, la paroi latérale du corps étant chauffée à une température comprise entre environ 160 et 230"C et le fond étant chauffé à une température d'environ 60 à 1200C, ensuite de quoi on obtient une ébauche à corps rétréci dont le fond présente approximativement la forme et les dimensions du fond du récipient définitif à obtenir d) puis finalement on moule une nouvelle fois le corps de l'ébauche rétrécie par soufflage de la paroi latérale du corps mais sans étirage sensible du fond. Dans un mode de réalisation pratique, la forme et les dimensions du fond du moule de soufflage final sont sensiblement équivalentes à la forme et aux dimensions du fond de l'ébauche rétrécie. Dans une variante, une compensation de pression est prévue dans le moule sous le fond de l'ébauche pour compenser la pression de soufflage, de manière à obtenir le récipient définitif. Pour la fabrication du récipient conforme à l'invention, bien que le procédé ci-dessus soit préféré en raison des caractéristiques très avantageuses des récipients obtenus, il est également possible de faire appel a un procédé classique avec une seule étape de moulage, selon lequel a) on chauffe, à une température au moins égale à la température de ramollissement du matériau thermoplastique, au moins le corps amorphe d'une préforme ; et b) on moule le corps de la préforme chaude dans un moule soit à paroi chaude, soit à paroi froide selon le mode de mise en oeuvre retenu, par soufflage ou étirage-soufflage, pour obtenir un récipient définitif dont le fond est bombé vers l'intérieur et présente une zone centrale dépourvue de convexité tournée vers l'extérieur. L'invention sera mieux comprise à la lecture de la description détaillée qui suit de certains modes de réalisation donnés à titre d'exemples non limitatifs. Dans cette description, on se réfère aux dessins annexés sur lesquels: - les figures 1 à 4 représentent en coupe, de façon très schématique, respectivement quatre variantes de réalisation de la partie inférieure d'un récipient agencé conformément à l'invention - les figures 5A à SE représentent schématiquement la préforme, les récipients intermédiaires et le récipient final rencontrés au cours du déroulement d'un procédé préféré de fabrication d'un récipient conforme à l'invention ; et - les figures 6A à 6C représentent schématiquement la préforme et le récipient final dans le déroulement d'un autre procédé de fabrication d'un récipient conforme à l'invention. En se référant tout d'abord aux figures 1 à 4, l'invention propose un récipient, tel que bouteille, flacon ou analogue, qui est constitué en un matériau thermoplastique, généralement, mais non exclusivement, du polyéthylènethérephtalate (PET), du polyéthylènenaphtalate (PEN), des copolyesters, des alliages ou mélanges PET-PEN, à orientation biaxiale, récipient qui est réalisé de manière à pouvoir subir, sans déformations notables, des conditions d'utilisation relativement sévères, par exemple soit d'un point de vue thermique (par exemple remplissage du récipient par un liquide chaud, pasteurisation du contenu après remplissage, lavage à haute température), soit d'un point de vue chimique (par exemple agressivité de produits avec lesquels il est mis en contact, cas notamment des récipients réutilisables nettoyés avec une solution à base de soude), soit d'un point de vue mécanique.Plus spécialement, comme représenté aux figures 1-4, on s'intéresse à un récipient 1 qui possède un fond incurvé 2 à convexité tournée vers l'intérieur (dit "fond champagne"), lequel fond possède une épaisseur sensiblement supérieure à celle de la paroi latérale 3 définissant le corps du récipient (dite aussi plus loin partie intermédiaire du récipient). Conformément à l'invention, le fond 2 présente une zone centrale 4 qui est dépourvue de convexité tournée vers l'extérieur et qui, à ce titre, est sensiblement plane à l'exclusion du point d'injection lorsqu'il existe (et qui n'est pas représenté sur les dessins). Cette zone centrale peut présenter la forme approximative d'un plateau 4a (fig. 1) déporté axialement vers l'intérieur, ou bien être incurvée et bombée en forme de dôme 4b (fig. 2) à convexité tournée vers l'intérieur. La zone centrale 4 est alors en saillie d'au moins 1 mm (saillie désignée par h sur les fig. 1 et 2) vers l'intérieur du récipient par rapport à la région environnante du fond. Dans un exemple typique la saillie est d'environ 5 mm. L'épaisseur de cette zone centrale 4 est sensiblement constante et sensiblement égale à celle du reste du fond. Cette épaisseur E est approximativement trois à huit fois celle e de la paroi latérale mince du récipient. Pour le reste, la zone centrale 4 peut présenter toute configuration souhaitée ; toutefois, eu égard au déroulement du processus de fabrication dont question plus loin, un contour approximativement rond semble devoir correspondre à la fabrication la plus simple. Sa dimension transversale d (son diamètre pour une forme ronde) représente environ 10 à 40 %, de préférence 35 %, de la dimension transversale D du fond. Dans un mode de réalisation de forme plus simple, l'ensemble du fond présente une courbure continue et constitue une voûte continue intégrant la zone centrale 4, sans ligne anguleuse et sans zone à courbure inversée (à l'exception de l'éventuel point d'injection précité) comme représenté à la figure 4. La structure du fond champagne qui vient d'être décrite confère une bonne stabilité du fond, en particulier de la partie centrale de celui-ci, aussi bien dans toutes les conditions sévères d'utilisation que le récipient est susceptible de rencontrer, y compris lorsqu'il s'agit d'un récipient réutilisable, que dans le temps.Pour accroître encore la stabilité du fond, notamment dans sa région périphérique de raccordement avec la paroi latérale de manière à obtenir un contour d'appui 5 qui s'étende sensiblement dans un plan et obtenir une bonne stabilité du récipient reposant sur un support, il est souhaitable que la partie inférieure 6 de la paroi latérale 3 adjacente au fond présente, elle aussi, une épaisseur supérieure a celle du reste de la paroi latérale et qui peut par exemple décroître progressivement du bas (où elle est sensiblement égale à celle du fond) vers le haut où elle rattrape la valeur nominale d'épaisseur de la paroi latérale ; la hauteur de cette partie plus épaisse 6 n'excède pas approximativement deux fois la hauteur du fond champagne équipé de sa zone centrale saillante 4. Une telle configuration est représentée à la figure 3 dans l'exemple de réalisation d'une zone centrale en forme de dôme 4b, ainsi que dans l'exemple de la figure 4. Pour fabriquer un récipient tel que précité, on peut avoir recours au procédé qui suit. Tout d'abord on chauffe, à une température au moins égale à la température de ramollissement du matériau thermoplastique, au moins le corps amorphe 7 d'une préforme 9 (fig. SA et 5B). La préforme 9 peut présenter, comme montré à la fig. SA, une épaisseur plus importante au moins dans sa partie inférieure 10 (qui inclut le fond et une zone avoisinante) destinée à constituer, en fin de processus de fabrication, le fond plus épais du récipient. En variante, on peut aussi utiliser, comme montré à la figure 5B, une préforme à paroi d'épaisseur constante y compris dans sa région de fond, l'épaisseur plus importante du récipient étant alors obtenue en menant l'étape de chauffage et celle, suivante, de moulage de façon appropriée. A la suite de cette étape de chauffage du corps 7 de la préforme, on moule, en particulier par soufflage ou étirage-soufflage, le corps chaud 7 de la préforme pour constituer le corps ll d'un récipient intermédiaire 12 (fig. 5C) qui est surdimensionné par rapport au récipient final à obtenir. Dans le récipient intermédiaire 12, le corps 11 possède une hauteur supérieure d'environ 15 à 30 % à la hauteur du récipient définitif à obtenir et une dimension transversale supérieure d'environ 0 à 30 % à la dimension transversale du corps du récipient définitif, tandis que les parois de conformation du moule sont maintenues à une température comprise entre 10 C et 1800C, de préférence d'environ 60"C. Au cours de cette première opération de moulage, le fond est bombé vers l'intérieur à la manière d'un fond champagne et présente une zone centrale 14 dépourvue de convexité tournée vers l'extérieur à l'exception de l'éventuel point d'injection (c'est-à-dire soit en forme de voûte continue, soit en forme de dôme comme représenté à la figure 5C, soit en forme de plateau) ; le fond 13 avec la zone centrale 14 possède la forme du fond du récipient définitif à obtenir et présente un diamètre égal ou légèrement supérieur (par exemple d'environ 0 à 4 %) à celui du fond du récipient définitif à obtenir, tandis que les parois correspondantes de conformation du moule pour cette partie de fond sont refroidies à une température sensiblement inférieure à celle des parois de conformation de la susdite partie intermédiaire du corps 11 ; cette température est ici comprise entre environ 2 et 20"C, de préférence d'environ 10"C. Le taux d'allongement global du matériau thermoplastique dans la région de la préforme destinée à constituer l'ensemble du fond est inférieur ou au plus égal à 1,8 et correspond à un développement du matériau avec un étirage limité ou sans étirage sensible ; dans la partie intermédiaire de la préforme située entre le goulot et la partie destinée à constituer le fond du récipient, le taux d'étirage longitudinal est plus élevé et égal ou inférieur à 3,2. A la suite de ce premier moulage, on chauffe au moins le corps du récipient intermédiaire (le goulot pouvant éventuellement subir, lui aussi, un traitement thermique au cours de cette étape) en prévoyant un chauffage différencié: la partie intermédiaire du corps est chauffée à une température comprise entre environ 160 et 230"C, de préférence pendant une durée comprise entre 30 et 130 secondes, tandis que le fond est chauffé à une température d'environ 60 à 1200C, de préférence 75"C, de préférence pendant une durée comprise entre 10 et 130 secondes mais qui peut différer de celle du chauffage de la partie intermédiaire. On obtient alors (voir fig. 5D) une ébauche 15 à corps 16 rétréci et déformé, avec un fond 17 qui a pu éventuellement lui aussi subir un faible rétrécissement (par exemple de l'ordre de 1 %, mais n'excédant pas 4 %) de telle sorte que le fond 17 possède désormais approximativement la forme et les dimensions du récipient définitif à obtenir (ordre de grandeur de variation possible du diamètre : 0 à 1 % et de la profondeur : 0 à 2 8). On notera que l'ébauche 15 obtenue au cours de cette étape peut présenter une longueur sensiblement supérieure à celle du récipient final à obtenir, comme indiqué dans le document FR-93 15 920. Ensuite de quoi on procède à une seconde étape de moulage, par soufflage ou étirage-soufflage, portant sur la partie intermédiaire du corps de l'ébauche 15, mais sans étirage sensible du fond 17, afin de constituer le récipient définitif 1 (fig. 5E). Au cours du moulage, on peut prévoir une compensation de pression dans le moule, sous le fond 17 de l'ébauche 15, pour compenser la pression de soufflage, afin d'éviter que la matière constitutive du fond soit soumise à un effort trop important et subisse un étirage. Cette compensation de pression peut notamment être obtenue comme enseigné par le document FR 93 15 920, en prévoyant un moule équipé d'un fond disposé de manière à n'exercer sensiblement aucune poussée axiale contre le fond de l'ébauche 15 tout en étant immédiatement et étroitement adjacent audit fond lorsque la pression de soufflage est appliquée dans l'ébauche. On peut ainsi avoir recours à un fond mobile comme enseigné dans le document précité. Durant l'étape de moulage, la température des parois de conformation du moule est comprise entre 110 et 1600C, de préférence d'environ 140"C, pour la partie intermédiaire 16 du corps et entre 20 et 1300C, de préférence entre 90 et 1200C, pour le fond 17. Bien que le procédé qui vient d'être décrit avec référence aux figures 5A-5E semble devoir être préféré pour les caractéristiques avantageuses des récipients qu'il permet d'obtenir, il est cependant possible d'obtenir des récipients pourvus d'un fond champagne conforme à l'invention en ayant recours à un procédé traditionnel de fabrication par soufflage ou étirage-soufflage en une seule étape. On chauffe alors, à une température au moins égale à la température de ramollissement du matériau thermoplastique, au moins le corps amorphe 7 d'une préforme 9 qui peut, de même que dans le procédé précédent, présenter une épaisseur plus importante dans sa partie inférieure 10 (fig. 6A) ou bien une épaisseur sensiblement uniforme (fig. 6B). A la suite de cette étape de chauffage du corps 7 de la préforme, on moule, par soufflage ou, mieux, par étiragesoufflage, le corps chaud 7 de la préforme pour constituer le récipient définitif 1 (fig. 6C), avec le fond constitué conformément à l'invention. D'une façon en soi connue, on pourra mettre en oeuvre un moule à paroi chaude ou bien un moule à paroi froide. De toute manière, les conditions de mise en oeuvre d'un tel procédé (température de la préforme, pression de soufflage, température de paroi de moule notamment) sont connues de l'Homme de l'Art. Comme il va de soi et comme il résulte déjà de ce qui précède, l'invention ne se limite nullement à ceux de ses modes d'application et de réalisation qui ont été plus particulièrement envisagés ; elle en embrasse au contraire toutes les variantes. REVENDICATIONS 1. Récipient, tel que bouteille, flacon ou analogue, constitué en un matériau thermoplastique à orientation biaxiale et apte à subir, sans déformations notables, des conditions d'utilisation relativement sévères, ledit récipient présentant un fond (2) qui est incurvé avec une convexité tournée vers l'intérieur (fond champagne) et qui possède une épaisseur sensiblement supérieure à celle de la paroi latérale (3) du récipient, caractérisé en ce que le fond (2) présente une zone centrale (4) dépourvue de convexité tournée vers l'extérieur. 2. Récipient selon la revendication 1, caractérisé en ce que la zone centrale présente la forme approximative d'un plateau (4a) déporté axialement vers l'intérieur. 3. Récipient selon la revendication 2, caractérisé en ce que la zone centrale est bombée en forme de dôme (4b) à convexité tournée vers l'intérieur. 4. Récipient selon l'une quelconque des revendications 1 à 3, caractérisé en ce que la zone centrale (4) est en saillie d'au moins 1 mm par rapport à la région environnante du fond (2). 5. Récipient selon l'une quelconque des revendications 1 à 4, caractérisé en ce que la zone centrale possède une épaisseur sensiblement égale à celle du reste du fond (2). 6. Récipient selon l'une quelconque des revendications 1 à 5, caractérisé en ce que la dimension transversale de la zone centrale (4) représente environ 10 à 40 %, de préférence environ 35 %, de la dimension transversale du fond (2). 7. Récipient selon la revendication 1, caractérisé en ce que l'ensemble du fond présente une courbure continue. 8. Récipient selon l'une quelconque des revendications 1 à 7, caractérisé en ce que la partie inférieure de la paroi latérale (3) adjacente au fond (2) présente, elle aussi, une épaisseur supérieure à celle du reste de la paroi latérale, la hauteur de ladite partie inférieure plus épaisse (6) n'excédant pas deux fois la hauteur du fond champagne. 9. Récipient selon la revendication 8, caractérisé en ce que l'épaisseur accrue de ladite partie inférieure de la paroi latérale diminue de façon continue et régulière depuis le bas où elle est sensiblement égale à celle du fond vers le haut où elle devient sensiblement égale à l'épaisseur nominale de la paroi latérale. 10. Récipient selon l'une quelconque des revendications 1 à 9, caractérisé en ce que l'épaisseur accrue du fond (2) est égale à approximativement trois à huit fois l'épaisseur de la paroi latérale mince (3). 11. Procédé pour fabriquer, à partir d'une préforme en matériau thermoplastique, un récipient, tel que bouteille, flacon ou analogue, dont le matériau présente une orientation biaxiale et qui est apte à subir, sans déformations notables, des conditions d'utilisation relativement sévères, ledit récipient présentant un fond (2) qui est incurvé avec une convexité tournée vers l'intérieur (fond champagne) et qui possède une épaisseur sensiblement supérieure à celle de la paroi (3) du récipient, caractérisé en ce qu'il comprend les étapes qui suivent a) on chauffe, à une température au moins égale à la température de ramollissement du matériau thermoplastique, au moins le corps amorphe (7) d'une préforme (9) b) on moule le corps chaud de la préforme pour constituer le corps (11) d'un récipient intermédiaire (12) dont la hauteur est comprise entre 15 et 30 % de la hauteur du récipient définitif et dont la dimension transversale du corps est d'environ O à 30 % supérieure à la dimension transversale du corps du récipient définitif à obtenir, tandis que les parois correspondan tes de conformation du moule sont maintenues à une température comprise entre environ 10 et 180 "C, de préférence d'environ 60"C, et dont le fond (13) est bombé vers l'intérieur et présente une zone centrale (14) dépourvue de convexité tournée vers l'extérieur, ledit fond (13) ayant sensiblement la forme du fond du récipient définitif à obtenir et ayant un diamètre égal ou légèrement supérieur à celui du fond du récipient définitif à obtenir, tandis que les parois correspondantes de conformation du moule sont refroidies à une température sensiblement inférieure aux parois de conformation de la partie intermédiaire et comprise entre environ 2 et 20"C, de préférence d'environ 10 "C, le taux d'allongement du matériau thermoplastique dans la région de la préforme destinée à constituer la susdite zone centrale étant inférieur ou au plus égal à 1,8 et correspondant à un développement du matériau sans étirage sensible ou avec un étirage limité c) on chauffe ensuite au moins le corps (11) du récipient intermédiaire, la paroi latérale du corps étant chauffée à une température comprise entre environ 160 et 230"C et le fond étant chauffé à une température d'environ 60 à 1200C, ensuite de quoi on obtient une ébauche (15) à corps (16) rétréci dont le fond (17) présente approximativement la forme et les dimensions du fond du récipient définitif à obtenir d) puis finalement on moule une nouvelle fois le corps de l'ébauche rétrécie (15) par soufflage de la paroi latérale du corps mais sans étirage sensible du fond. 12. Procédé selon la revendication 11, caractérisé en ce que l'ébauche à corps rétréci (15) de l'étape c) est sensiblement plus longue que le récipient final à obtenir. 13. Procédé selon la revendication 11 ou 12, caractérisé en ce que le diamètre du fond du récipient intermédiaire formé à l'étape b) est compris entre 0 et 15 % du diamètre du récipient définitif à obtenir. 14. Procédé selon l'une quelconque des revendica tions 11 à 13, caractérisé en ce qu'au cours de l'étape c), la paroi latérale du corps du récipient intermédiaire est chauffé pendant une durée comprise entre environ 30 et 130 s. 15. Procédé selon l'une quelconque des revendications 11 à 14, caractérisé en ce qu'au cours de l'étape c), le fond du récipient intermédiaire est chauffé pendant une durée comprise entre environ 10 et 130 s. 16. Procédé selon l'une quelconque des revendications 11 à 15, caractérisé en ce qu'au cours de l'étape d), la température du moule est comprise entre environ 110 et 1600C, de préférence d'environ 1300C, pour la partie intermédiaire du corps et entre environ 20 et 1300C, de préférence entre environ 90 et 1200C, pour le fond. 17. Procédé selon l'une quelconque des revendications 11 à 16, caractérisé en ce qu'on assure une compensation de pression sous le fond de l'ébauche à l'étape d), en prévoyant dans le moule un fond de moule disposé de manière à n'exercer sensiblement aucune poussée axiale contre le fond de l'ébauche à corps rétréci tout en étant immédiatement et étroitement adjacent audit fond de l'ébauche lorsque la pression de soufflage est appliquée dans l'ébauche. 18. Procédé selon les revendications 12 et 17 en combinaison, caractérisé en ce que le fond du moule est un fond mobile. 19. Procédé pour fabriquer, à partir d'une préforme en matériau thermoplastique, un récipient, tel que bouteille, flacon ou analogue, dont le matériau présente une orientation biaxiale et qui est apte à subir, sans déformations notables, des conditions d'utilisation relativement sévères, ledit récipient présentant un fond (2) qui est incurvé avec une convexité tournée vers l'intérieur (fond champagne) et qui possède une épaisseur sensiblement supérieure à celle de la paroi (3) du récipient, caractérisé en ce qu'il comprend les étapes qui suivent a) on chauffe, à une température au moins égale à la température de ramollissement du matériau thermoplastique, au moins le corps amorphe (7) d'une préforme (9) ; et b) on moule le corps de la préforme chaude dans un moule à paroi chaude, par soufflage ou étirage-soufflage, pour obtenir un récipient définitif dont le fond est bombé vers l'intérieur et présente une zone centrale dépourvue de convexité tournée vers l'extérieur. 20. Procédé pour fabriquer, à partir d'une préforme en matériau thermoplastique, un récipient, tel que bouteille, flacon ou analogue, dont le matériau présente une orientation biaxiale et qui est apte à subir, sans déformations notables, des conditions d'utilisation relativement sévères, ledit récipient présentant un fond (2) qui est incurvé avec une convexité tournée vers l'intérieur (fond champagne) et qui possède une épaisseur sensiblement supérieure à celle de la paroi (3) du récipient, caractérisé en ce qu'il comprend les étapes qui suivent a) on chauffe, à une température au moins égale à la température de ramollissement du matériau thermoplastique, au moins le corps amorphe (7) d'une préforme (9) ; et b) on moule le corps de la préforme chaude dans un moule à paroi froide, par soufflage ou étirage-soufflage, pour obtenir un récipient définitif dont le fond est bombé vers l'intérieur et présente une zone centrale dépourvue de convexité tournée vers l'extérieur. 21. Procédé selon l'une quelconque des revendications 11 à 20, caractérisé en ce que la préforme (9) utilisée au cours de l'étape a) présente une épaisseur plus importante au moins dans sa partie inférieure (10) destinée à constituer, après traitement, le fond plus épais du récipient intermédiaire. 22. Procédé selon l'une quelconque des revendications 11 à 20, caractérisé en ce que la préforme (9) utilisée au cours de l'étape a) présente une épaisseur sensiblement uniforme et en ce que l'épaisseur plus importante du fond du récipient intermédiaire est obtenue au cours de l'étape de moulage b). 23. Procédé selon l'une quelconque des revendications 11 à 22, caractérisé en ce qu'on forme la partie inférieure de la paroi latérale adjacente au fond avec une épaisseur supérieure à celle du reste de la paroi latérale, la hauteur de ladite partie inférieure plus épaisse étant au plus égale à deux fois la hauteur du fond champagne.